СПОСОБ ПРИГОТОВЛЕНИЯ СМЕСИ УГЛЕЙ ДЛЯ ПРОИЗВОДСТВА КОКСА, СМЕСЬ УГЛЕЙ И СПОСОБ ПРОИЗВОДСТВА КОКСА

1. Способ приготовления смеси углей для производства кокса, причем указанная смесь углей содержит два или большее число типов углей с различными поверхностными натяжениями и указанная смесь углей используется в качестве по меньшей мере одной части угольной шихты для производства кокса,
при этом указанный способ включает:
регулирование относительной доли каждого из углей, используя поверхностное натяжение смеси полукоксов, полученной из указанной смеси углей, в качестве показателя.
2. Способ по п. 1, в котором поверхностное натяжение смеси полукоксов представляет собой величину, которую определяют путем вычисления средневзвешенного значения поверхностных натяжений двух или большего числа типов полукоксов, используя относительные доли углей, содержащихся в указанной смеси углей, в качестве весов, причем указанные два или большее число типов полукоксов получают путем термической обработки углей, содержащихся в указанной смеси углей.
3. Способ по п. 1, в котором относительную долю каждого угля, содержащегося в указанной смеси углей, регулируют таким образом, чтобы поверхностное натяжение смеси полукоксов находилось в диапазоне ±1,5 мН/м от поверхностного натяжения полукокса, полученного путем термической обработки остальной части угольной шихты, исключая указанную смесь углей.
4. Способ по п. 3, в котором поверхностное натяжение полукокса, полученного путем термической обработки остальной части угольной шихты, представляет собой величину, которую определяют путем вычисления средневзвешенного значения поверхностных натяжений полукоксов, полученных путем термической обработки по меньшей мере двух типов углей, содержащихся в остальной части угольной шихты, используя относительные доли указанных по меньшей мере двух типов углей, содержащихся в остальной части угольной шихты, в качестве весов.
5. Способ по п. 3, в котором поверхностное натяжение полукокса, полученного путем термической обработки остальной части угольной шихты, представляет собой поверхностное натяжение полукокса, полученного путем термической обработки одного типа угля из по меньшей мере одного типа угля, содержащегося в остальной части угольной шихты, причем содержание указанного одного типа угля является наивысшим.
6. Способ по п. 3, в котором поверхностное натяжение полукокса, полученного путем термической обработки остальной части угольной шихты, представляет собой величину, которую определяют путем вычисления средневзвешенного значения поверхностных натяжений множества типов полукоксов, используя относительные доли указанного множества типов углей в качестве весов, причем множество типов полукоксов получают путем термической обработки множества типов углей, содержащихся в остальной части угольной шихты, при этом сумма массовых содержаний указанного множества типов углей составляет 50% по массе или более.
7. Способ по п. 1, в котором относительную долю каждого угля в указанной смеси углей регулируют таким образом, чтобы смесь полукоксов имела такое поверхностное натяжение, что натяжение на границе раздела между указанной смесью полукоксов и полукоксом, полученным путем термической обработки одного типа угля из по меньшей мере одного типа угля, содержащегося в остальной части угольной шихты, исключая указанную смесь углей, для производства кокса, причем массовое содержание указанного одного типа угля составляет 50% по массе или более, составляет 0,03 мН/м или менее.
8. Способ по п. 7, в котором натяжение на границе раздела вычисляют с помощью следующего уравнения:
,
A
где γ - поверхностное натяжение полукокса, полученного путем термической обработки одного типа угля,
B
γ - поверхностное натяжение смеси полукоксов,
AB
γ - натяжение на границе раздела, и
ϕ - коэффициент взаимодействия.
9. Способ по п. 7, в котором натяжение на границе раздела вычисляют с помощью следующего уравнения:
A
где γ - поверхностное натяжение полукокса, полученного путем термической обработки указанного одного типа угля,
B
γ - поверхностное натяжение смеси полукоксов,
AB
γ - натяжение на границе раздела, и
β - константа.
10. Способ по п. 1, в котором относительную долю каждого угля в указанной смеси углей регулируют таким образом, чтобы указанная смесь полукоксов имела такое поверхностное натяжение, что натяжение на границе раздела между указанной смесью полукоксов и множеством типов полукоксов, полученных путем термической обработки множества типов углей в остальной части угольной шихты, исключая указанную смесь углей, для производства кокса, причем сумма массовых содержаний указанного множества типов углей составляет 50% по массе или более, составляет 0,03 мН/м или менее.
11. Способ по п. 10, в котором натяжение на границе раздела вычисляют с помощью следующего уравнения:
,
A
где γ - поверхностное натяжение указанного множества типов полукоксов,
B
γ - поверхностное натяжение смеси полукоксов,
AB
γ - натяжение на границе раздела, и
ϕ - коэффициент взаимодействия.
12. Способ по п. 10, в котором натяжение на границе раздела вычисляют с помощью следующего уравнения:
,
A
где γ - поверхностное натяжение указанного множества типов полукоксов,
B
γ - поверхностное натяжение смеси полукоксов,
AB
γ - натяжение на границе раздела, и
ϕ - константа.
13. Способ приготовления смеси углей для производства кокса, причем указанная смесь углей содержит два или большее число типов углей и указанная смесь углей используется в качестве по меньшей мере одной части угольной шихты для производства кокса,
при этом указанный способ включает:
- определение относительной доли указанной смеси углей в угольной шихте заранее, в случае использования смеси углей, представляющей собой часть угольной шихты;
- определение типа и относительной доли угля, содержащегося в остальной части угольной шихты, исключая указанную смесь углей; и
blend
- регулирование относительной доли каждого угля в указанной смеси углей таким образом, чтобы натяжение (γ) на границе раздела полукокса, полученного путем термической обработки угольной шихты, составляло 0,03 мН/м или менее.
14. Способ по любому из пп. 1-13, в которой натяжение на границе раздела определяют с помощью метода пленочной флотации.
15. Смесь углей, полученная с помощью способа подготовки согласно любому из пп. 1-14.
16. Способ производства кокса, включающий приготовление угольной шихты, содержащей смесь углей согласно п. 15, и карбонизацию указанной угольной шихты.